(57)【特許請求の範囲】
【請求項１】
内外両面のうち少なくとも内面に化成処理が施されている金属箔層と、金属箔層の外面にラミネートされている基材層と、金属箔層の内面に酸変性ポリオレフィン樹脂層を介してラミネートされているポリオレフィン樹脂層とを備えている成形容器用シートを、同シートの内面に開口した複数の収容凹部が形成されるように成形してなり、各収容凹部に、内容物としてフェノール系化合物を含有する薬剤、香辛料または香料が収容される、ブリスター包装体用成形容器であって、
基材層が、１００℃×３０分におけるＭＤとＴＤの熱水収縮率の比ＭＤ／ＴＤ＝０．８〜１．２である２軸延伸ポリアミド樹脂フィルムもしくは２軸延伸ポリエステル樹脂フィルム、またはこれらのフィルムを２以上ラミネートしたものよりなる、ブリスター包装体用成形容器。
【請求項２】
ポリオレフィン樹脂層が未延伸ポリオレフィン樹脂フィルムよりなり、未延伸ポリオレフィン樹脂フィルムが、酸変性ポリオレフィン樹脂系接着剤よりなる接着層を介して、金属箔層の内面にドライラミネートされている、請求項１記載のブリスター包装体用成形容器。
【請求項３】
未延伸ポリオレフィン樹脂フィルムが未延伸ポリプロピレン樹脂フィルムであり、酸変性ポリオレフィン樹脂系接着剤が酸変性ポリプロピレン樹脂系接着剤である、請求項２記載のブリスター包装体用成形容器。
【請求項４】
ポリオレフィン樹脂層が未延伸ポリオレフィン樹脂フィルムよりなり、未延伸ポリオレフィン樹脂フィルムのラミネート面に酸変性ポリオレフィン樹脂層が形成されており、同ラミネート面が金属箔層の内面にヒートラミネートされている、請求項１記載のブリスター包装体用成形容器。
【請求項５】
未延伸ポリオレフィン樹脂フィルムが未延伸ポリプロピレン樹脂フィルムであり、酸変性ポリオレフィン樹脂層が酸変性ポリプロピレン樹脂層である、請求項４記載のブリスター包装体用成形容器。
【請求項６】
成形容器用シートの成形が、深絞り成形または張出し成形によって行われている、請求項１〜５のいずれか１つに記載のブリスター包装体用成形容器。
【請求項７】
収容凹部に内容物としてフェノール系化合物を含有する薬剤、香辛料または香料が収容されている請求項１〜６のいずれか１つに記載のブリスター包装体用成形容器と、金属箔層とその内面にラミネートされている熱融着性樹脂層とを有しかつ収容凹部の開口を覆うようにブリスター包装体用成形容器の開口縁部に熱融着されている蓋材とよりなる、ブリスター包装体。
【請求項８】
蓋材が、金属箔層の外面にラミネートされている耐熱性樹脂層をさらに有している、請求項７記載のブリスター包装体。
【請求項９】
蓋材の熱融着性樹脂層が、金属箔層の内面に酸変性ポリプロピレン樹脂または塩素化ポリプロピレン樹脂を主体とするコート剤をコーティングすることにより形成されている、請求項７または８記載のブリスター包装体。
【発明の詳細な説明】
【技術分野】
【０００１】
この発明は、成形容器用シートに関し、より詳細には、積層シートの樹脂層を透過してそのラミネート部を侵しやすい成分（例えば、フェノール系化合物、ニオイ成分等）を含有する内容物を包装するための成形容器の材料として用いられる積層シートに関する。また、この発明は、上記シートから形成された成形容器、および該成形容器と蓋材とを用いて上記内容物を包装してなる包装体に関する。
【背景技術】
【０００２】
例えばフェノール系化合物を含有する薬剤を包装するための容器としては、ガスバリア性および化学的耐性に優れたガラス容器が一般に用いられている。
しかしながら、ガラス容器は、重くて嵩張る上、個包装ができないため、外出時に携帯する用途には適していない。
【０００３】
一方、携帯性に優れかつ個包装が可能な包装体として、ＰＴＰ包装体を含むブリスター包装体が広く採用されている。ブリスター包装体は、シートを成形加工して１つまたは複数の収容凹部を形成してなる成形容器と、内容物が収容された収容凹部の開口を覆うように成形容器の開口縁部に熱融着されている蓋材とよりなる。
成形容器用シートとしては、バリア性を有する金属箔層と、金属箔層の外面にラミネートされている基材フィルム層と、金属箔層の内面にラミネートされているシーラントフィルム層とを備えたものが知られている。
【０００４】
ところが、薬剤に含有されているフェノール系化合物の中には、積層シートのシーラントフィルム層を透過して金属箔層とのラミネート部を侵しやすい性質を有しているものがある。香辛料や香料に含まれている各種のニオイ成分の中にも、上記と同様の性質を有しているものがある。
したがって、このような成分を含有する薬品、香辛料、香料等を内容物とするブリスター包装体の場合、同成分が成形容器のシーラントフィルム層を透過して金属箔層とのラミネート部を侵すことにより、シーラントフィルム層と金属箔層との間でデラミネーション（層間剥離）が発生し、開封不良や内容物の漏れを生じさせるおそれがある。
【０００５】
このような問題を解決する手段として、下記の特許文献１に記載のシート状材料が提案されている。このシート状材料は、香料含有物が入れられる容器の蓋材や、香料含有物が入れられるチューブ等の材料として使用されるものであって、アルミニウム箔の片面または両面にクロメート皮膜が形成され、同皮膜の表面に変性ポリプロピレン樹脂層が設けられてなる。
【先行技術文献】
【特許文献】
【０００６】
【特許文献１】特開昭６２−１１６４０号公報
【発明の概要】
【発明が解決しようとする課題】
【０００７】
しかしながら、特許文献１に示すシート状材料の場合、変性ポリプロピレン樹脂層によって香気成分の透過がある程度抑えられるものの、その効果は必ずしも十分とは言えず、内容物等によってはデラミネーションが生じるおそれがあった。
【０００８】
この発明は、上記の課題に鑑みてなされたものであって、例えばフェノール系化合物のような積層シートの樹脂層を透過してそのラミネート部を侵しやすい成分を含有する薬剤、香辛料、香料等を内容物として包装する場合でも、上記成分の浸透によりデラミネーションが発生するのを確実に回避しうる包装体、成形容器および成形容器用シートを提供することを目的としている。
【課題を解決するための手段】
【０００９】
この発明は、上記の目的を達成するために、以下の態様からなる。
【００１０】
１）内外両面のうち少なくとも内面に化成処理が施されている金属箔層と、金属箔層の外面にラミネートされている基材層と、金属箔層の内面に酸変性ポリオレフィン樹脂層を介してラミネートされているポリオレフィン樹脂層とを備えている、成形容器用シート。
【００１１】
２）ポリオレフィン樹脂層が未延伸ポリオレフィン樹脂フィルムよりなり、未延伸ポリオレフィン樹脂フィルムが、酸変性ポリオレフィン樹脂系接着剤よりなる接着層を介して、金属箔層の内面にドライラミネートされている、上記１）の成形容器用シート。
【００１２】
３）未延伸ポリオレフィン樹脂フィルムが未延伸ポリプロピレン樹脂フィルムであり、酸変性ポリオレフィン樹脂系接着剤が酸変性ポリプロピレン樹脂系接着剤である、上記２）の成形容器用シート。
【００１３】
４）ポリオレフィン樹脂層が未延伸ポリオレフィン樹脂フィルムよりなり、未延伸ポリオレフィン樹脂フィルムのラミネート面に酸変性ポリオレフィン樹脂層が形成されており、同ラミネート面が金属箔層の内面にヒートラミネートされている、上記１）の成形容器用シート。
【００１４】
５）未延伸ポリオレフィン樹脂フィルムが未延伸ポリプロピレン樹脂フィルムであり、酸変性ポリオレフィン樹脂層が酸変性ポリプロピレン樹脂層である、上記４）の成形容器用シート。
【００１５】
６）基材層が、２軸延伸ポリアミド樹脂フィルム、２軸延伸ポリエステル樹脂フィルム、またはこれらのフィルムを２以上ラミネートしたものよりなる、上記１）〜５）のいずれか１つの成形容器用シート。
【００１６】
７）前記フィルムとして、１００℃×３０分におけるＭＤとＴＤの熱水収縮率の比ＭＤ／ＴＤ＝０．８〜１．２であるものを使用している、上記６）の成形容器用シート。
【００１７】
８）上記１）〜７）のいずれか１つの成形容器用シートを、同シートの内面に開口した少なくとも１つの収容凹部が形成されるように成形してなる、成形容器。
【００１８】
９）成形容器用シートの成形が、深絞り成形または張出し成形によって行われている、上記８）の成形容器。
【００１９】
１０）収容凹部に内容物が収容されている上記８）または９）の成形容器と、金属箔層とその内面にラミネートされている熱融着性樹脂層とを有しかつ収容凹部の開口を覆うように成形容器の開口縁部に熱融着されている蓋材とよりなる、包装体。
【００２０】
１１）蓋材が、金属箔層の外面にラミネートされている耐熱性樹脂層をさらに有している、上記１０）の包装体。
【００２１】
１２）蓋材の熱融着性樹脂層が、金属箔層の内面に酸変性ポリプロピレン樹脂または塩素化ポリプロピレン樹脂を主体とするコート剤をコーティングすることにより形成されている、上記１０）または１１）の包装体。
【００２２】
１３）内容物が、フェノール系化合物を含有する薬剤、香辛料または香料である、上記１０）〜１２）のいずれか１つの包装体。
【発明の効果】
【００２３】
この発明の成形容器用シート、成形容器および包装体によれば、フェノール系化合物やニオイ成分のような積層シートの樹脂層を透過してそのラミネート部を侵しやすい成分を含有する薬剤、香辛料、香料等を内容物として包装する場合であっても、上記成分の浸透によってデラミネーションが発生するのを確実に回避することができる。とりわけ、この発明では、冷間の深絞り成形や張出し成形等によって成形される容器において、上記内容物に対する優れたデラミネーション耐性が発現されるものである。
したがって、この発明によれば、上記成分を含有する薬剤、香辛料、香料等を、例えば携帯性に優れたブリスター包装体として消費者に提供することが可能になる。
【図面の簡単な説明】
【００２４】
【図１】この発明による包装体の概略を示す垂直断面図である。
【図２】同包装体の成形容器用シートを示す部分拡大断面図である。
【図３】同包装体の蓋材用シートを示す部分拡大断面図である。
【図４】同包装体の蓋材用シートの変形例を示す部分拡大断面図である。
【発明を実施するための形態】
【００２５】
以下、この発明の実施形態を、図１〜図４を参照して説明する。
【００２６】
図１は、この発明による包装体を示すものである。
この包装体(1)は、ブリスター包装体であって、成形容器用シート(20)をその内面に開口した複数の収容凹部(2a)が形成されるように成形してなる成形容器(2)と、蓋材用シート(30)よりなりかつ内容物(4)が収容された収容凹部(2a)の開口を覆うように成形容器(2)の開口縁部(2b)に熱融着されている蓋材(3)とよりなる。
成形容器(2)の開口縁部(2b)およびこれに熱融着されている蓋材(3)部分には、包装体(1)を収容凹部(2a)が１つずつ含まれる単位包装体ごとに切り離すためのミシン目等の切り離し部(2c)(3a)が形成されている。
内容物(4)としては、例えば、フェノール、クレゾール、クレオソート、グアヤコール等のフェノール系化合物を含有する薬剤が挙げられるが、その他、各種ニオイ成分を含有する香辛料や香料等であってもよい。
上記ブリスター包装体(1)の開封形態としては、蓋材(3)を手指で捲って収容凹部(2a)の開口から内容物(4)を取り出す形態の他、ＰＴＰ包装体、即ち、内容物(4)を収容凹部(2a)の底面を介して蓋材(3)側に向かって手指で押すことにより蓋材(3)を破断させ、その破断箇所から内容物(4)を取り出す形態であってもよい。
【００２７】
図２は、成形容器用シートの層構造を示したものである。
成形容器用シート(20)は、内外両面に化成処理層(211)が形成されている金属箔層(21)と、金属箔層(21)の外面にラミネートされている基材層(22)と、金属箔層(21)の内面に酸変性ポリオレフィン樹脂層(231)を介してラミネートされているポリオレフィン樹脂層(23)とよりなる。
【００２８】
金属箔層(21)は、成形容器(2)にバリア性を付与するためのものである。この金属箔層(21)には、例えばアルミニウム箔、ステンレス箔、銅箔、鉄箔、ニッケル箔、チタン箔等が用いられる。但し、加工性や重量を考慮すると、成形が容易でかつ軽量であるアルミニウム箔が好適である。アルミニウム箔としては、純アルミニウムやアルミニウム−鉄系合金よりなる軟質材（Ｏ材）が好ましい。特に、Ａ８０７９、Ａ８０２１の軟質材（Ｏ材）が好ましい。
金属箔層(21)の厚みは、１５〜８０μｍ程度とするのが好ましい。即ち、厚みが１５μｍ未満であると、シート(20)の成形時に金属箔層(21)が破断したり、また、金属箔層(21)にピンホールが発生したり、包装体(1)の内部に酸素や水分が侵入するおそれがある。一方、厚みが８０μｍを超えると、シート(20)全体の厚みや重量が大きくなりすぎるおそれがある。
金属箔層(21)の両面に形成されている化成処理層(211)は、ポリオレフィン樹脂層(23)や基材層(22)との接着性を向上させ、また、金属箔層(21)の耐食性を向上させるものである。化成処理層(211)は、例えば、金属箔層(21)の各面に、シランカップリング剤、チタンカップリング剤によるアンダーコート処理を施すか、あるいは、金属箔層(21)の各面にクロメート処理を施すことによって形成される。例えば、クロメート処理の場合は、脱脂処理を行った金属箔の表面に下記１）〜３）のいずれかの混合物の水溶液を塗工した後、乾燥させる。
１）リン酸と、クロム酸と、フッ化物の金属塩およびフッ化物の非金属塩のうちの少なくとも一方と、の混合物
２）リン酸と、アクリル系樹脂、キトサン誘導体樹脂およびフェノール系樹脂のうちのいずれかと、クロム酸およびクロム（III）塩のうちの少なくとも一方と、の混合物
３）リン酸と、アクリル系樹脂、キトサン誘導体樹脂、フェノール系樹脂のうちのいずれかと、クロム酸およびクロム（III）塩のうちの少なくとも一方と、フッ化物の金属塩およびフッ化物の非金属塩のうちの少なくとも一方と、の混合物
前記化成皮膜はクロム付着量として０．１〜５０ｍｇ／ｍ２であることが好ましく、特に２〜２０ｍｇ／ｍ２が好ましい。前記クロム付着量の化成皮膜によって高耐食性の成形用包装材となし得る。
なお、化成処理層(211)は、金属箔層(21)の内外両面のうち、ポリオレフィン樹脂層(23)とのラミネート面を構成する内面のみに形成されていてもよい。
【００２９】
基材層(22)は、シート(20)の成形性を担うものであり、また、成形容器(2)の外面を構成するものである。基材層(22)の材料としては、２軸延伸ポリアミド樹脂フィルム、２軸延伸ポリエステル樹脂フィルム等の耐熱性樹脂フィルムが挙げられる。また、基材層(22)は、２以上の耐熱性樹脂フィルムをラミネートしたものであってもよい。上記フィルムとしては、１００℃×３０分におけるＭＤ（延伸方向）とＴＤ（延伸方向と垂直な方向）の熱水収縮率の比ＭＤ／ＴＤ＝０．８〜１．２であるものがより好ましい。基材層(22)を上記のような安価でかつ一般的なフィルムで構成すれば、コストが抑えられ、入手も用意である上、優れた耐熱性が発現される。また、上記フィルムとして、熱水収縮率のＭＤ／ＴＤが１に近いものを使用すれば、成形性が良好となる。
基材層(22)の厚みは、好適には、１０〜４０μｍ程度とされる。基材層(22)の厚みが１０μｍ未満であると、成形性が低下する。一方、基材層(22)の厚みが４０μｍを超えると、成形後にデラミネーションが起こる可能性がある。
基材層(22)と、金属箔層(21)の外面（化成処理層(211)の表面）とは、ウレタン樹脂系接着剤やアクリル樹脂系接着剤等よりなる接着層(24)を介して、ドライラミネートされている。
【００３０】
ポリオレフィン樹脂層(23)は、蓋材(3)との熱融着のためのシーラント層を構成するものであり、また、成形容器(2)の内面を構成するものである。
ポリオレフィン樹脂層(23)は、未延伸ポリオレフィン樹脂フィルムによって構成されている。未延伸ポリオレフィン樹脂フィルムとしては、未延伸ポリプロピレン樹脂フィルム、未延伸ポリエチレン樹脂フィルム、ポリ塩化ビニル樹脂フィルム等が挙げられる。
ポリオレフィン樹脂層(23)の厚みは、好適には、２０〜１５０μｍ程度とされる。ポリオレフィン樹脂層(23)の厚みが２０μｍ未満であると、包材としての保形性が不足したり、シール性が低下したりする。一方、ポリオレフィン樹脂層(23)の厚みが１５０μｍを超えると、コストが高くなる。
酸変性ポリオレフィン樹脂層(231)は、金属箔層(21)の内面（化成処理層(211)の表面）とポリオレフィン樹脂層(23)とのラミネート強度を高めるために機能するものである。
この酸変性ポリオレフィン樹脂層(231)は、例えば、未変性のポリオレフィン樹脂を溶融状態として、アクリル酸や無水マレイン酸等の不飽和カルボン酸や不飽和ジカルボン酸無水物等とジクミルパーオキサイド等の有機過酸化物を添加してグラフト重合することにより形成することができる。
また、酸変性ポリオレフィン樹脂層(231)は、金属箔層(21)の内面を構成する化成処理層(211)の表面に、酸変性ポリオレフィン樹脂を含有する処理液を塗布した後、焼き付け処理を行うことによって形成することもできる。
未延伸ポリオレフィン樹脂フィルムよりなるポリオレフィン樹脂層(23)と、金属箔層(21)の内面（化成処理層(211)の表面）とのラミネートは、酸変性ポリオレフィン樹脂層(231)を介して、ヒートラミネートによって行われる。ヒートラミネートによれば、接着剤が使用されないため、特に薬剤や香辛料等を内容物とする場合に好適である。
【００３１】
また、酸変性ポリオレフィン樹脂層(231)は、酸変性ポリオレフィン樹脂系接着剤よりなる接着層によって構成することもできる。酸変性ポリオレフィン樹脂系接着剤としては、２液硬化型の酸変性ポリプロピレン樹脂系接着剤、２液硬化型酸変性ポリエチレン樹脂系接着剤、２液硬化型酸変性ポリスチレンエラストマー系接着剤等を挙げることができる。
この場合、未延伸ポリオレフィン樹脂フィルムよりなるポリオレフィン樹脂層(23)と、金属箔層(21)の内面（化成処理層(211)の表面）とは、上記接着剤よりなる接着層(231)を介して、ドライラミネートされる。
【００３２】
図３は、蓋材(3)を構成するシートの層構造を示したものである。
同図に示すように、蓋材用シート(30)は、金属箔層(31)と、金属箔層(31)の内面にラミネートされている熱融着性樹脂層(32)と、金属箔層(31)の外面にラミネートされている耐熱性樹脂層(33)とよりなる。
【００３３】
金属箔層(31)は、蓋材(3)にバリア性を付与するためのものである。この金属箔層(31)には、例えばアルミニウム箔、ステンレス箔、銅箔、鉄箔、ニッケル箔、チタン箔等が用いられる。但し、好適には、成形が容易でかつ軽量であるアルミニウム箔が用いられる。アルミニウム箔としては、純アルミニウムやアルミニウム−鉄系合金よりなる軟質材（Ｏ材）が好ましい。
金属箔層(31)の厚みは、通常１０〜５０μｍ程度となされる。
【００３４】
熱融着性樹脂層(32)は、蓋材(3)を成形容器(2)の開口縁部(2b)に熱融着するためのシーラント層を構成し、また、内容物(4)に臨む包装体(1)内面の一部を構成するものである。
この熱融着性樹脂層(32)は、金属箔層(31)の内面に、熱融着性樹脂を主体とするコート剤をコーティングすることにより形成されている。コート剤としては、エチレン−酢酸ビニル共重合樹脂、塩化ビニル−酢酸ビニル共重合樹脂、酸変性ポリプロピレン樹脂または塩素化ポリプロピレン樹脂を主体とし、同樹脂を有機溶剤に分散または溶解してなるものが好適に用いられる。上記コート剤を、金属箔層(31)の内面に直接塗布し、乾燥することによって、金属箔層(31)の内面と強固に接着した熱融着性樹脂層(32)が形成され、内容物の影響による接着剥れを防止することができる。
【００３５】
耐熱性樹脂層(33)は、蓋材(3)の保形性や強度を高めるものであり、また、蓋材(3)の外面を構成するものである。上記耐熱性樹脂層(33)を有するシート(30)によって構成される蓋材(3)は、蓋材(3)を手指で捲って成形容器(2)の収容凹部(2a)の開口から内容物(4)を取り出す形態のブリスター包装体(1)に用いられる。
この耐熱性樹脂層(33)は、耐熱性樹脂フィルムよりなる。耐熱性樹脂フィルムとしては、ポリエチレンテレフタレート樹脂フィルム、延伸ポリプロピレン樹脂フィルム、ポリアミド樹脂フィルム、セロハン等が用いられる。
耐熱性樹脂層(33)の厚みは、通常６〜４０μｍ程度とされる。
耐熱性樹脂層(33)と、金属箔層(31)の外面とは、ウレタン樹脂系接着剤やアクリル樹脂系接着剤等よりなる接着層(34)を介して、ドライラミネートされている。
【００３６】
図４は、蓋材を構成するシートの変形例を示したものである。
同図に示す蓋材用シート(30A)は、金属箔層(31)と、金属箔層(31)の内面にラミネートされている熱融着性樹脂層(32)とよりなり、耐熱性樹脂層は備えていない。
このシート(30A)によって構成される蓋材(3)は、内容物(4)を収容凹部(2a)の底面を介して蓋材(3)側に向かって手指で押すことにより蓋材(3)を破断させ、その破断箇所から内容物(4)を取り出すＰＴＰ包装体に用いられる。
金属箔層(31)の外面に、内容物取り出し性を損なわない範囲で、下地印刷、バーコード印刷、加飾印刷を施し、その上に、ニトロセルロース、エポキシ樹脂、ウレタン樹脂、アクリル樹脂、エポキシメラミン樹脂、塩素化ポリオレフィン樹脂、フッ素系樹脂等から選ばれる樹脂を主成分とするコート剤をコーティングすることができる。コート層の厚みは、通常０．５〜５μｍ程度である。
【００３７】
上記実施形態のブリスター包装体によれば、例えばフェノール系化合物を含有する薬剤を内容物とする場合であっても、成形容器および蓋材にデラミネーションの発生は見られず、良好な包装状態が相当期間維持され、問題なく使用することができた。
【実施例】
【００３８】
次に、この発明の具体的実施例について説明するが、この発明は、これらの実施例に限定されるものではない。
【００３９】
［実施例１］
厚さ４０μｍのアルミニウム箔（Ａ８０７９）の両面にポリアクリル酸、三価クロム化合物、水、アルコールからなる化成処理液を塗布し、１８０℃で乾燥を行って化成皮膜を形成した。この化成皮膜によるクロム付着量は５ｍｇ／ｍ２である。上記アルミニウム箔の片面に、２液硬化型ポリエステルポリウレタン接着剤を介して、厚さ２５μｍの２軸延伸ナイロンフィルム（１００℃×３０分におけるＭＤとＴＤの熱水収縮率の比ＭＤ／ＴＤ＝０．９５）を貼り合わせた。
次に、２液硬化型酸変性ポリプロピレン接着剤を介して、厚さ４０μｍの未延伸ポリプロピレンフィルムを、上記アルミニウム箔のもう一方の面にドライラミネート法によって貼り合わせた。その後に４０℃の温度で５日間エージングを行った。
【００４０】
［実施例２］
厚さ４０μｍのアルミニウム箔（Ａ８０７９）の両面に、グラビアロールを用いたグラビアコート法によって、ポリアクリル酸、三価クロム化合物、水、アルコールからなる化成処理液を塗布し、１８０℃で乾燥を行って化成皮膜を形成した。この化成皮膜によるクロム付着量は５ｍｇ／ｍ２である。上記アルミニウム箔の片面に、２液硬化型ポリエステルポリウレタン接着剤を介して、厚さ２５μｍの２軸延伸ナイロンフィルム（１００℃×３０分におけるＭＤとＴＤの熱水収縮率の比ＭＤ／ＴＤ＝０．９５）を貼り合わせた。
次に、２液硬化型酸変性ポリスチレンエラストマー接着剤を介して、厚さ４０μｍの未延伸ポリプロピレンフィルムを、上記アルミニウム箔のもう一方の面にドライラミネート法によって貼り合わせた。その後に４０℃の温度で５日間エージングを行った。
【００４１】
［実施例３］
厚さ４０μｍのアルミニウム箔（Ａ８０７９）の両面に、グラビアロールを用いたグラビアコート法によって、キトサン誘導体樹脂、三価クロム化合物、水、アルコールからなる化成処理液を塗布し、１８０℃で乾燥を行って化成皮膜を形成した。この化成皮膜によるクロム付着量は１０ｍｇ／ｍ２である。上記アルミニウム箔の片面に、２液硬化型ポリエステルポリウレタン接着剤を介して、厚さ２５μｍの２軸延伸ナイロンフィルム（１００℃×３０分におけるＭＤとＴＤの熱水収縮率の比ＭＤ／ＴＤ＝０．９５）を貼り合わせた。
次に、酸変性ポリプロピレン樹脂と未変性ポリプロピレン樹脂をそれぞれの厚みが５μｍと３５μｍになるように共押出成形によってフィルムを得た。このフィルムの酸変性ポリプロピレン樹脂よりなる面を、上記アルミニウム箔のもう一方の面に、１８０℃の熱ロールを用いたヒートラミネート法によって貼り合わせた。
【００４２】
［比較例１］
厚さ４０μｍのアルミニウム箔（Ａ８０７９）の両面にポリアクリル酸、三価クロム化合物、水、アルコールからなる化成処理液を塗布し、１８０℃で乾燥を行って化成皮膜を形成した。この化成皮膜によるクロム付着量は５ｍｇ／ｍ２である。上記アルミニウム箔の片面に、２液硬化型ポリエステルポリウレタン接着剤を介して、厚さ２５μｍの２軸延伸ナイロンフィルム（１００℃×３０分におけるＭＤとＴＤの熱水収縮率の比ＭＤ／ＴＤ＝０．９５）を貼り合わせた。
次に、２液硬化型ポリエステルポリウレタン接着剤を介して、厚さ４０μｍの未延伸ポリプロピレンフィルムを、上記アルミニウム箔のもう一方の面にドライラミネート法によって貼り合わせた。その後に４０℃の温度で５日間エージングを行った。
【００４３】
＜内容物保存評価＞
上記実施例１〜３および比較例１の成形容器用シートをそれぞれ縦５ｃｍ×横７ｃｍの袋状に成形し、その中に内容物として木酢油０．５ｇを脱脂綿に染み込ませたものを入れた後、開口部をシールして、包装体を得た。
そして、得られた各包装体を、６０℃の恒温槽内で３０日間保管した。保管中、１０日毎に各包装体を開封して、シートにデラミネーションが発生しているかどうか目視で確認した。
確認結果を表１に示す。なお、表１中、「保存試験」の項の「○」は、デラミネーションの発生なし、且つラミ強度の低下もなし、「△」は、デラミネーションの発生なし、ラミ強度の低下あり、「×」は、デラミネーションの発生あり、を示すものである。また、「ラミ強度」の項は、アルミニウム箔（ＡＬ）と未延伸ポリプロピレン樹脂フィルム（ＣＰＰ）との間のラミネート強度を示すものであって、各数値の単位はＮ／１５ｍｍである。
【００４４】
【表１】
0006523673.tif 000002
【００４５】
表１の通り、比較例１では、１０日目でデラミネーションの発生が見られた。
一方、実施例１、３の場合、３０日目でもデラミネーションの発生はみられず、また、実施例２では、３０日目でラミネート強度の低下は見られたもののデラミネーションの発生はなく、いずれも良好な結果が得られた。
【産業上の利用可能性】
【００４６】
この発明による成形容器用シート、成形容器および包装体は、フェノール系化合物やニオイ成分のような積層シートの樹脂層を透過してそのラミネート部を侵しやすい成分を含有する薬剤、香辛料、香料等を内容物とする包装、特に、ブリスター包装について、好適に用いることができる。
【符号の説明】
【００４７】
(1)：包装体
(2)：成形容器
(2a)：収容凹部
(2b)：開口縁部
(20)：成形容器用シート
(21)：金属箔層
(211)：化成処理層
(22)：基材層
(23)：ポリオレフィン樹脂層
(231)：酸変性ポリオレフィン樹脂層
(24)：接着層
(3)：蓋材
(30)：蓋材用シート
(31)：金属箔層
(32)：熱溶着性樹脂層
(33)：耐熱性樹脂層
(34)：接着層
(4)：内容物
【図１】
0006523673.tif 000003
【図２】
0006523673.tif 000004
【図３】
0006523673.tif 000005
【図４】
0006523673.tif 000006